FR 3047491 A1 20170811 FR 1650995 A 20160209 1 DOMAINE DE L'INVENTION L'invention concerne l'élaboration d'un traitement anticorrosion pour des métaux, tels que l'aluminium, l'acier ou encore le magnésium ainsi que leurs alliages métalliques. ARRIERE-PLAN TECHNOLOGIQUE Les métaux et leurs alliages sont beaucoup utilisés dans l'industrie, le choix du type de métal (ou d'alliage) utilisé étant réalisé par les industriels en fonction des propriétés (mécaniques, thermiques, conductrices chimiques, etc.) recherchées. L'aluminium par exemple est souvent utilisé dans l'aéronautique car il présente à la fois une faible densité et de bonnes propriétés mécaniques et anticorrosion. Toutefois, afin d'améliorer encore la tenue mécanique de l'aluminium, ce métal est généralement allié avec d'autres éléments chimiques (tels que le cuivre Cu, le fer Fe, le zinc Zn, le silicium Si, etc.) qui forment des précipités durcissants et ont pour effet de diminuer considérablement les propriétés anticorrosion de l'aluminium. Pour pallier ce problème, il est connu notamment dans l'industrie aéronautique d'appliquer des traitements de surfaces protecteurs sur la zo surface des pièces en alliage d'aluminium. On pourra notamment citer par exemple les procédés de conversion chimique, qui sont des procédés chimiques adaptés pour former une couche d'oxydes complexes (généralement à base de chromates et de zirconates) de très faible épaisseur (généralement inférieure au micron) sur la surface d'une pièce en 25 alliage d'aluminium. Ainsi, le procédé de conversion chimique à base de chrome hexavalent Alodine 1200 permet par exemple d'obtenir un revêtement capable de protéger l'alliage d'aluminium contre la corrosion, présentant une bonne tenue dans le temps, de bonnes propriétés conductrices (essentielles pour assurer une continuité électrique dans un 30 avion en cas de décharge importante) et une bonne adhérence vis-à-vis des peintures (traitement de finition). 3047491 2 Les procédés de conversion chimique sont généralement mis en oeuvre par immersion de la pièce à traiter (pièce entièrement traitée) ou par retouche de la pièce à traiter (traitement local). 5 Dans le domaine de l'aéronautique, les performances attendues pour la pièce en alliage d'aluminium sont les suivantes : - bonne tenue à la corrosion (c'est-à-dire au plus 2,5 piqûres par décimètre carré après une exposition à un brouillard salin conforme aux normes ASTM B 117 ou ISO 9227 pendant 168h dans le cas d'un procédé lo par immersion, et pendant 72h dans le cas d'un procédé par retouche) ; - bonne conductivité électrique (c'est-à-dire une conductivité égale ou supérieure aux exigences requises par la norme MIL-DTL-81706) ; - adhérence d'une peinture sur le revêtement obtenu (classe 0/1 à sec, classe 1/2 au plus après immersion dans des fluides) ; 15 - résistance aux fluides (eau, fluides hydrauliques, carburant, déverglaçant, solvants, etc.), - revêtement obtenu coloré ou du moins visible à l'oeil nu (couleur non imposée). Les procédés de conversion chimique à base de chrome hexavalent, tels que l'Alodine 1200 permettent de former un revêtement sur une pièce en alliage d'aluminium présentant une très bonne tenue à la corrosion et sur lequel l'adhésion de la peinture est performante. Le revêtement ainsi obtenu est en outre capable de cicatriser (retouche locale), présente une action bactéricide ainsi qu'une couleur jaune/dorée facilement détectable par des opérateurs. Ces procédés de conversion chimique présentent donc bien les performances attendues pour les pièces en alliage d'aluminium dans le domaine de l'aéronautique. Toutefois, le traitement des effluents au chrome hexavalent est très coûteux et présente une forte toxicité. Par ailleurs, ce traitement ne répond pas aux exigences des normes environnementales (telles que le règlement 3047491 3 n°1907/2006) et ne pourra vraisemblablement plus être utilisés à partir de 2017. Il a donc été proposé de mettre en oeuvre des procédés alternatifs de 5 décapage, d'anodisation, de colmatage ou de conversion chimique afin d'obtenir par d'autres voies un revêtement sur une pièce métallique susceptible de présenter les performances attendues, notamment dans le domaine de l'aéronautique. Toutefois, il s'avère qu'aucun des procédés alternatifs envisagés 10 n'est universel, c'est-à-dire susceptible d'être appliqué sur un grand nombre d'alliages métalliques (en plus des alliages d'aluminium). Il s'avère en outre que, parmi les procédés alternatifs qui ont été envisagés, seuls les procédés de conversion chimique SurTec® 650V et Lanthane 613.3, à base de chrome trivalent, permettent d'obtenir un 15 revêtement coloré, les autres revêtements obtenus étant quasi incolores (voire légèrement irisé bleu). Or la présence d'une telle coloration est préférable pour permettre aux opérateurs de vérifier l'obtention du revêtement sur l'ensemble de la pièce métallique traitée. Par ailleurs, les procédés de conversion chimique SurTec® 650V et Lanthane 613.3 20 donnent des résultats satisfaisants pour les alliages d'aluminium des séries 5000 et 6000. Toutefois, ces procédés ne sont pas universels et ne peuvent donc pas être appliqués de manière satisfaisante à toutes les séries d'alliage d'aluminium, ni à d'autres alliages métalliques tels que des alliages à base de magnésium ou de fer. 25 Enfin, aucun revêtement obtenu par un procédé de conversion chimique n'est à ce jour suffisamment robuste pour tenir le critère de tenue en brouillard salin décrit ci-dessus dans le cas des alliages d'aluminium à hautes caractéristiques des séries 2000 et 7000. 30 RESUME DE L'INVENTION Un objectif de l'invention est donc de proposer un procédé de traitement d'une pièce réalisée dans un alliage métallique qui puisse être 3047491 4 appliqué à un grand nombre d'alliages, et en particulier à toutes les séries d'alliages d'aluminium, aux alliages de fer et aux alliages de magnésium, qui présente bonne tenue à la corrosion, une bonne conductivité électrique, une bonne adhérence pour la peinture, une bonne résistance aux fluides et 5 qui soit en outre facilement visible à l'oeil nu par un opérateur. De préférence, le procédé doit pouvoir être appliqué sur des pièces issues de barres, tôles ou des pièces forgées (des séries 1000 à 8000), des pièces issues de fonderie (en alliage AS7GO, 6, etc.) ainsi que sur des pièces obtenues par fabrication directe en alliage d'aluminium. 10 Pour cela, l'invention propose un procédé de traitement d'une pièce en alliage métallique, caractérisé en ce qu'il comprend les étapes suivantes : - réalisation d'une formulation mère en mélangeant en parts molaires 15 de silicium égales une solution alcoolique d'epoxysilane hydrolysé et une solution alcoolique d'am inosilane hydrolysé, - mélange de la formulation mère avec une suspension comprenant des nano-fils conducteurs suivant une quantité massique comprise entre 0.1% et 10% par rapport à la masse totale de la formulation mère afin 20 d'obtenir une formulation fille, et - dépôt sur la pièce de la formulation fille afin d'obtenir le revêtement. Ce procédé permet ainsi d'obtenir un revêtement par voie sol-gel qui apporte une performance anticorrosion aux alliages métalliques (notamment 25 à base d'aluminium, d'acier ou encore de magnésium), dans lequel sont incorporés des nanofils conducteurs (à base d'argent) qui confèrent une conductivité électrique au revêtement. Ce revêtement répond en outre au cahier des charges des traitements de conversion chimique actuels à base de chrome hexavalent. Les applications sont notamment le traitement global 30 des pièces ou la retouche locale de surface anodisée en cas de choc ou de décapage local. 3047491 5 Certaines caractéristiques préférées mais non limitatives du procédé décrit ci-dessus sont les suivantes, prises individuellement ou en combinaison : - les nanofils conducteurs comprennent des nanofils d'argent, des 5 nanofils de carbone et/ou des nanofils de cuivre, - les nanofils conducteurs comprennent des nanofils d'argent, la suspension de nano-fils d'argent étant réalisée par centrifugation d'une suspension de nanofils et de particules d'argent à une vitesse comprise entre 2000 et 6000 tours par minute, 10 - la suspension de nanofils d'argent est obtenue conformément aux sous-étapes suivantes : dissoudre de la poly vinyl pyrrolidone dans de l'éthylène glycol afin d'obtenir une solution, chauffer la solution ainsi obtenue à une température comprise entre 100°C et 160°C, et après stabilisation de la température, ajouter une solution de chlorure de sodium 15 et d'acetyl acétonate de fer (II), puis ajouter une solution de nitrate d'argent dans de l'éthylène glycol, - la solution alcoolique d'aminosilane comprend de l'isopropanol, - une concentration de la solution alcoolique d'epoxysilane hydrolysé et une concentration de la solution alcoolique d'aminosilane hydrolysé est zo d'environ 0.1 mol/L, - la formulation mère comprend en outre du fluorosilane, suivant une concentration molaire comprise entre 0.5 et 5% par rapport au silicium issu de l'epoxysilane et de l'aminosilane et/ou de la silice nanométrique, suivant une concentration molaire comprise entre 1 % et 5% par rapport au silicium 25 issu de l'epoxysilane et de l'aminosilane, - la formulation mère comprend en outre un colorant suivant une concentration massique comprise entre 0.5 et 5% par rapport à la masse sèche de la formulation mère, - le procédé comprend en outre, préalablement au dépôt du 30 revêtement, une étape de décapage de la pièce et/ou une étape de prétraitement de la pièce à l'aide d'un promoteur d'adhésion, 3047491 6 - le procédé comprend en outre, après l'étape de dépôt du revêtement une étape de polymérisation de la pièce à une température comprise entre 80°C et 150°C, de préférence entre 80°C et 120°C, - dans la formulation mère, les nanofils conducteurs présentent un 5 rapport d'aspect compris entre 1 et 100, et/ou - le dépôt est réalisé par pulvérisation de la formulation fille sur la pièce, par revêtement au trempé de la pièce dans la formulation fille ou par robotisation. 10 Selon un deuxième aspect, l'invention propose également une pièce en alliage métallique comprenant un revêtement obtenu suivant un procédé de traitement comme décrit ci-dessus et présentant une épaisseur du revêtement comprise entre 0.5 et 5 microns. 15 Certaines caractéristiques préférées mais non limitatives de la pièce décrite ci-dessus sont les suivantes, prises individuellement ou en combinaison : - un matériau constitutif de la pièce comprend un alliage d'aluminium, un alliage de fer ou un alliage de magnésium, et/ou 20 - le revêtement comprend des nanofils d'argent. BREVE DESCRIPTION DES DESSINS D'autres caractéristiques, buts et avantages de la présente invention 25 apparaîtront mieux à la lecture de la description détaillée qui va suivre, et au regard de la figure unique annexé donné à titre d'exemples non limitatifs, qui est un organigramme illustrant les étapes d'un procédé de traitement d'une pièce conforme à l'invention. 30 DESCRIPTION DETAILLEE D'UN MODE DE REALISATION L'invention propose un procédé de traitement S d'une pièce en alliage métallique afin de la revêtir d'un revêtement présentant une bonne 3047491 7 tenue à la corrosion, une bonne conductivité électrique, une bonne adhérence pour la peinture et une bonne résistance aux fluides. Le cas échéant, le revêtement doit également pouvoir être coloré afin d'être visible par un opérateur. 5 Par exemple, dans le cas d'une pièce en alliage d'aluminium, le revêtement doit conférer les propriétés suivantes à la pièce : - au plus 2,5 piqûres par décimètre carré après une exposition à un brouillard salin conforme aux normes ASTM B 117 ou ISO 9227 pendant 168h dans le cas d'un procédé par immersion, et pendant 72h dans le cas lo d'un procédé par retouche ; - une conductivité thermique égale ou supérieure aux exigences requises par la norme MIL-DTL-81706 ; - une adhérence d'une peinture sur le revêtement obtenu de classe 0/1 à sec, et classe 1/2 au plus après immersion dans des fluides ; et 15 - une résistance aux fluides (eau, fluides hydrauliques, carburant, déverglaçant, solvants, etc.). A cet effet, le procédé de traitement S d'une pièce en alliage métallique comprend les étapes suivantes : 20 - réalisation (étape S1) d'une formulation mère en mélangeant en parts molaires de silicium égales une solution alcoolique d'epoxysilane hydrolysé et une solution alcoolique d'am inosilane hydrolysé, - mélange (étape S2) de la formulation mère avec une suspension comprenant des nano-fils conducteurs suivant une quantité massique 25 comprise entre 0.1% et 10% par rapport à la masse sèche de la formulation mère afin d'obtenir une formulation fille, et - dépôt (étape S3) sur la pièce de la formulation fille afin d'obtenir le revêtement. 30 Plus précisément, au cours de la première étape S1, une formulation mère est obtenue en mélangeant en parts molaires de silicium égales une 3047491 8 solution alcoolique d'epoxysilane hydroliysé et une solution alcoolique d'aminosilane hydrolysé. Dans une forme de réalisation, la solution alcoolique d'aminosilane hydrolysé peut comprendre de l'isopropanol. 5 Dans un exemple de réalisation, deux solutions dont on mesure les quantités d'intrants peuvent être préparées afin d'obtenir la formulation mère. Pour cela, une première solution à 0.1 mole d'epoxysilane dans l'isopropanol (IP) peut être préparée par pesée de 24.622g de 2-(3,4- Epoxycyclohexyl)ethyltrimethoxysilane (masse molaire de 246.22 g.mo1-1). 10 On ajoute ensuite 769.778g d'iso-propanol IP puis 0.3 moles d'eau (soit 5.4g) pour hydrolyser les trois fonctions alcoxy de l'epoxysilane. La première solution est ensuite mise en étuve dans un flacon fermé à 50°C pendant 12h. On procède ensuite de la même manière avec l'aminosilane, par exemple par pesée de 3-N,N-Dimethylaminopropyl)trimethoxysilane. On 15 obtient ainsi deux solutions qui contiennent à volume égal la même quantité de silicium. Le degré d'hydrolyse de la solution alcoolique d'epoxysilane et de la solution alcoolique d'aminosilane peut être ajusté en fonction des propriétés anticorrosion recherchées pour la pièce en alliage métallique et/ou de la 20 quantité de nanofils conducteurs. Par exemple, dans le cas où la surface sur laquelle est déposé le revêtement est hydrophobe, comme une surface en aluminium décapée, des solutions n'ayant subi qu'une ou deux hydrolyses peuvent être préférées. L'épaisseur du revêtement obtenu à l'aide du procédé de traitement 25 S dépend de la viscosité de la formulation mère. La viscosité de la formulation mère peut par exemple être ajustée en faisant varier la dilution du solvant de la solution alcoolique d'aminosilane. Les concentrations de chacune de deux parties de la formulation mère peuvent par exemple être d'environ 0.1mole/L. Les deux solutions 30 sont ensuite mélangées à parts molaires de silicium égales pour donner la formulation mère. 3047491 9 De manière optionnelle, il est possible d'ajouter un fluoro-silane dans la formulation mère suivant une concentration molaire comprise entre 0.5% et 5% (par rapport à la concentration molaire du silicium issu de l'epoxysilane et de l'aminosilane), afin d'accroitre l'hydrophobicité du 5 revêtement obtenu à l'aide du procédé S. Egalement de manière optionnelle, de la silice nanométrique peut être ajoutée à la formulation mère suivant une concentration molaire comprise entre 1`)/0 et 5% (par rapport au silicium issu de l'epoxy-silane et de l'aminosilane) afin d'améliorer la dureté du revêtement. Par silice 10 nanométrique, on comprendra ici une silice dont un diamètre moyen des grains est compris entre 7 et 40 nanomètres. Une telle silice est vendue par exemple sous la dénomination commerciale AEROSIL®. Afin d'obtenir un revêtement visible à l'oeil nu par un opérateur, un colorant synthétique, tel qu'un colorant synthétique à solvant vendu sous la 15 dénomination commerciale ORASOL®, peut être ajouté dans la formulation, suivant une concentration massique comprise entre 0.5% et 5% (par rapport à la masse sèche totale de la formulation mère). Au cours de la deuxième étape S2, on introduit dans la formulation 20 mère ainsi obtenue une suspension comprenant des nano-fils conducteurs suivant une quantité massique comprise entre 0.1% et 10% (par rapport à la masse sèche totale de la formulation mère) afin d'obtenir une formulation fille. La quantité massique des nano-fils conducteurs dans la suspension 25 peut être ajustée en fonction de la conductivité électrique souhaitée pour le revêtement que l'on cherche à obtenir sur la pièce en alliage métallique. Par ailleurs, la suspension est de préférence à base d'alcool. Les nanofils conducteurs peuvent comprendre des nanofils d'argent, 30 des nanofils de carbone, des nanofils de cuivre ou un mélange de ces nanofils. 3047491 10 De préférence, les nanofils conducteurs présentent un rapport d'aspect compris entre 1 et 100 afin de permettre la formation d'une suspension stable dans la formulation fille avant l'étape S3 de dépôt. 5 Les nanofils conducteurs peuvent être synthétisés de manière conventionnelle. On pourra notamment se référer aux publications suivantes pour des exemples de synthétisation de nanofils d'argent : Highly Flexible Transparent Film Heaters Based on Random Networks of Silver Nanowires, 10 Caroline Celle, Céline Mayousse, Eléonore Moreau, Henda Basti, Alexandre Carella, and Jean-Pierre Simonato, Nano Res. 2012, 5(6): 427433 ; Fabrication of Silver Nanowire Transparent Electrodes at Room Temperature, Takehiro Tokuno, Masaya Nogi (), Makoto Karakawa, Jinting Jiu, Thi Thi Nge, Yoshio Aso, and Katsuaki Suganuma, Nano Res. 2011, 15 4(12): 1215- 1222 ; Scalable Coating and Properties of Transparent, Flexible, Silver Nanowire Electrodes, Liangbing Hu, Han Sun Kim, JungYong Lee, Peter Peumans, and Yi Cui, ACSnano VOL. 4- NO. 5 - 29552963 - 2010 ; Silver nanowire-based transparent, flexible, and conductive thin film, Cai-Hong Liu, Xun Yu, Nanoscale Research Letters 2011,6:75; Ag- 20 nanowire films coated with ZnO nanoparticles as a transparent electrode for solar cells, Frederik S. F. Morgenstern, Dinesh Kabra, Sylvain Massip, Thomas J. K. Brenner, Philip E. Lyons et al., Appl. Phys. Lett. 99, 183307 (2011); doi: 10.1063/1.3656973. Le cas échéant, ces procédés de synthétisation des nanofils d'argent 25 peuvent être adaptés afin d'obtenir un revêtement transparent (seul le colorant éventuellement ajouté conférant un aspect coloré au revêtement). Un exemple de procédé de synthétisation de nanofils d'argent peut être réalisé comme suit : (i) dissoudre environ 0.2g de poly vinyl pyrrolidone (PVP) dans 20 g à 30 30 g d'ethylène glycol puis 200 à 600 mg de nitrate d'argent en solution dans l'éthylène glycol. De préférence, le nitrate d'argent n'est ajouté qu'après chauffage de la solution à la température de synthèse et 3047491 11 stabilisation de ladite température. De manière optionnelle, il est possible d'ajouter de l'acetyl acétonate de fer pour obtenir des nanofils d'argent présentant une plus grande longueur (10pm), et donc un rapport d'aspect plus important. 5 (ii) faire chauffer la solution ainsi obtenue à une température comprise entre 100°C et 160°C pendant une durée comprise entre 10 minutes et 60 minutes. On obtient alors une suspension de nanofils d'argent. (iii) laisser refroidir la suspension. (iv) centrifuger la suspension à une vitesse comprise entre 2000 tr/min 10 (209.4 rad/s) et 6000 tr/min (628.3 rad/s). Les nanofils d'argent, qui sont alors les éléments les plus massifs, forment le culot de centrifugation au fond du dispositif de centrifugation, tandis que les nanoparticules restent en suspension. Il suffit alors d'éliminer le surnageant et de laver culot à plusieurs reprises avec un alcool pour prélever les nanofils d'argent. 15 On notera que l'exemple de procédé de synthétisation décrit ici est facilement adaptable à une plus grande échelle. Au cours de la troisième étape S3, la formulation fille ainsi obtenue est déposée sur la pièce en alliage métallique afin de former un revêtement. 20 Le dépôt peut être effectué par projection thermique (technique plus connue sous sa dénomination anglosaxonne de « spray coating » ou « thermal spray coating ») de la formulation fille, par revêtement au trempé (technique plus connue sous sa dénomination anglosaxonne de « dip coating ») de la pièce dans la formulation fille, ou par pulvérisation à l'aide d'un robot. 25 Le choix de la technique de dépôt dépend notamment de la forme de la pièce en alliage métallique à revêtir et du nombre de pièces à produire. Par exemple, pour des pièces de forme simple, le dip coating et le spray coating peuvent être envisagés. En revanche, pour des pièces présentant une géométrie complexe (présence d'orifices traversants, d'angles vifs, 30 etc.), la pulvérisation à l'aide d'un robot peut être préférée afin de permettre un bon écoulement de la formulation fille par rotation et/ou translation de la pièce par rapport au robot d'application. 3047491 12 Optionnellement, la surface à revêtir de la pièce d'aluminium peut être décapée et/ou prétraitée à l'aide d'un agent promoteur d'adhésion tel que du carboxylate de fer ou de l'am inosilane en forte dilution, avant l'étape S3 de dépôt. 5 Au cours d'une quatrième étape S4, le revêtement ainsi formé sur la pièce en alliage métallique est ensuite polymérisé à une température comprise entre 80°C et 150°C. De préférence, lorsque l'alliage métallique est à base d'aluminium, la température de polymérisation reste inférieure à 10 120°C afin de ne pas altérer les propriétés mécaniques de l'alliage d'aluminium, en particulier lorsque la pièce traitée est écrouie ou galetée. Une conduction entre l'alliage métallique constituant la pièce métallique et le revêtement est obtenue par percolation entre les nanofils conducteurs et la surface de la pièce métallique. 15 Le procédé de traitement S permet ainsi de revêtir une pièce en alliage métallique avec un revêtement présentant de bonnes propriétés mécaniques, anticorrosion et conductrices, une bonne adhérence pour la peinture et une bonne résistance aux fluides. La surface de la pièce revêtue 20 avec ce revêtement peut varier de 1.7 m2 à 5 m2 par litre de formulation fille comprenant les nanofils conducteurs, selon la dilution choisie pour ladite formulation fille. Lorsque la formulation mère comprend un colorant, le revêtement formé sur la pièce est en outre visible à l'oeil nu. On notera que la gélification est produite par la formation de liaisons 25 métal-oxygene- métal dans le liquide dit sol qui se transforme en un pseudo solide dit gel. Dans notre cas plus spécifique ce sont les liaisons Si-O-Si qui se produisent mais sous l'effet de l'évaporation du solvant et de la température qui apporte l'énergie pour la formation de ces liaisons. Enfin, l'ajustement de la dilution de la formulation mère (et en 30 particulier de la solution alcoolique d'aminosilane) permet de former un revêtement présentant une épaisseur comprise entre 0.5 et 5 microns. 3047491 13 Exemple Un revêtement d'une pièce en alliage d'aluminium pouvant être utilisée dans le domaine de l'aéronautique peut par exemple être obtenu comme suit. Ici, l'alliage d'aluminium est un alliage de la série 2000 de 5 référence 2024-T351-215. Au cours de la première étape S1, la formulation mère est obtenue en mélangeant 4.5 g d'une solution alcoolique d'epoxysilane hydroliysé (degré d'hydrolyse de compris entre 1.5 et 3) avec 3.59 g d'une solution alcoolique d'aminosilane hydrolysé (degré d'hydrolyse compris entre 1.5 et 10 3), présentant chacune une concentration de 0.1 mole/L. A cette formulation sont ajoutés : - entre 0.1 et 0.6 g de fluoro-silane, - 1,44 g de silice nanométrique avec de l'aminosilane (10% en poids de SiO2) (par exemple de la silice nanométrique AEROSIL® 200) et 15 - 0.100 g de colorant ORASOL® (par exemple de l'ORASOL® BL bleu) - 3,98 g d' isopropanol pour ajuster la viscosité de la formulation. Au cours de la deuxième étape S2, on introduit dans la formulation 20 mère ainsi obtenue une suspension comprenant 30 mg à 150 mg de nanofils d'argent présentant un rapport d'aspect compris entre 5 et 60, par exemple de l'ordre d'une trentaine en moyenne. Les nanofils d'argent ont ici été obtenus en dissolvant successivement environ 0.2 grammes de poly vinyl pyrrolidone (PVP) ayant une masse molaire de 55 000 g.mo1-1 (ce 25 paramètre influençant la longueur et le diamètre des nanofils) dans 23 g d'ethylène glycol puis on chauffe à 130°C. Après stabilisation de la température, on ajoute 124 pL de solution de chlorure de sodium (NaCI) (à 100 mM) et 833 pL d'acetyl acétonate de fer (II) (à 2,2 mM). Le chlorure de sodium et l'acétyl acétonate de fer sont ici en solution dans l'éthylène glycol. 30 Après dix minutes, on ajoute la solution de nitrate d'argent (AgNO3) (comprenant 0,83 g d'AgNO3 dissout dans 4,2 m L d'éthylène glycol) puis on laisse réagir pendant 60 à 180 minutes. Après refroidissement, la 3047491 14 suspension est centrifugée à une vitesse comprise entre 2000 rad/s et 6000 radis afin de prélever les nanofils d'argent. Au cours de la troisième étape S3, la surface à revêtir de la pièce 5 d'aluminium est décapée puis la formulation fille ainsi obtenue est déposée sur la pièce en alliage métallique par spray coating afin de former un revêtement. Au cours de la quatrième étape S4, le revêtement ainsi formé sur la Io pièce en alliage métallique est polymérisé à une température de 120°C pendant une heure. On obtient alors un revêtement présentant les propriétés suivantes : - Adhérence par traction supérieure à 7 Mpa, 15 - Adhérence par quadrillage : 0 en norme ISO, - Pencil test > 6H, - Scléromètre : 8 N - Rugosité Ra : 0,4 à 0,7 pm 20 Le volume de formulation fille comprenant des nanofils d'argent nécessaire pour couvrir une surface d'un mètre carré est compris entre 1 L et 5 L, pour une épaisseur de revêtement de l'ordre de 1 à 5 microns. REVENDICATIONS1. Procédé de traitement (S) d'une pièce en alliage métallique, caractérisé en ce qu'il comprend les étapes suivantes : - réalisation d'une formulation mère (51) en mélangeant en parts molaires de silicium égales une solution alcoolique d'epoxysilane hydrolysé et une solution alcoolique d'aminosilane hydrolysé, - mélange (S2) de la formulation mère avec une suspension 10 comprenant des nano-fils conducteurs suivant une quantité massique comprise entre 0.1% et 10% par rapport à la masse totale de la formulation mère afin d'obtenir une formulation fille, et - dépôt (S3) sur la pièce de la formulation fille afin d'obtenir le revêtement. 15 2. Procédé (S) selon la revendication 1, dans lequel les nanofils conducteurs comprennent des nanofils d'argent, des nanofils de carbone et/ou des nanofils de cuivre. 20 3. Procédé (S) selon l'une des revendications 1 ou 2, dans lequel les nanofils conducteurs comprennent des nanofils d'argent, la suspension de nano-fils d'argent étant réalisée par centrifugation d'une suspension de nanofils et de particules d'argent à une vitesse comprise entre 2000 et 6000 tours par minute. 25 4. Procédé (S) selon la revendication 3, dans lequel la suspension de nanofils d'argent est obtenue conformément aux sous-étapes suivantes : - dissoudre de la poly vinyl pyrrolidone dans de l'éthylène glycol afin d'obtenir une solution, 30 - chauffer la solution ainsi obtenue à une température comprise entre 100°C et 160°C, et 3047491 16 - après stabilisation de la température, ajouter une solution de chlorure de sodium et d'acetyl acétonate de fer (II), puis ajouter une solution de nitrate d'argent dans de l'éthylène glycol. 5 5. Procédé (S) selon l'une des revendications 1 à 4, dans lequel la solution alcoolique d'am inosilane comprend de l'isopropanol. 6. Procédé (S) selon l'une des revendications 1 à 5, dans lequel une concentration de la solution alcoolique d'epoxysilane hydrolysé et une 10 concentration de la solution alcoolique d'aminosilane hydrolysé est d'environ 0.1 mol/L. 7. Procédé (S) selon l'une des revendications 1 à 6, dans lequel la formulation mère comprend en outre du fluorosilane, suivant une 15 concentration molaire comprise entre 0.5 et 5% par rapport au silicium issu de l'epoxysilane et de l'aminosilane et/ou de la silice nanométrique, suivant une concentration molaire comprise entre 1 % et 5% par rapport au silicium issu de l'epoxysilane et de l'aminosilane. 20 8. Procédé (S) selon l'une des revendications 1 à 7, dans lequel la formulation mère comprend en outre un colorant suivant une concentration massique comprise entre 0.5 et 5% par rapport à la masse sèche de la formulation mère. 25 9. Procédé (S) selon l'une des revendications 1 à 8, comprenant en outre, préalablement au dépôt du revêtement, une étape de décapage de la pièce et/ou une étape de prétraitement de la pièce à l'aide d'un promoteur d'adhésion. 30 10. Procédé (S) selon l'une des revendications 1 à 9, comprenant en outre après l'étape de dépôt (S3) du revêtement une étape (S4) de 3047491 17 polymérisation de la pièce à une température comprise entre 80°C et 150°C, de préférence entre 80°C et 120°C. 11. Procédé (S) selon l'une des revendications 1 à 10, dans lequel, 5 dans la formulation mère, les nanofils conducteurs présentent un rapport d'aspect compris entre 1 et 100. 12. Procédé (S) selon l'une des revendications 1 à 11, dans lequel le dépôt est réalisé par pulvérisation de la formulation fille sur la pièce, par revêtement au trempé de la pièce dans la formulation fille ou par robotisation. 13. Pièce en alliage métallique, caractérisée en ce qu'elle comprend un revêtement obtenu suivant un procédé de traitement (S) selon l'une des 15 revendications 1 à 12 présentant une épaisseur du revêtement comprise entre 0.5 et 5 microns. 14. Pièce selon la revendication 13, dans laquelle un matériau constitutif de la pièce comprend un alliage d'aluminium, un alliage de fer ou 20 un alliage de magnésium. 15. Pièce selon l'une des revendications 13 ou 14, dans laquelle le revêtement comprend des nanofils d'argent.